Способы получения эпоксидированных полимеров

1. Способ получения эпоксидированного полимера, включающий
взаимодействие ненасыщенного полимера с перекисью водорода в присутствии полимерной подложки, имеющей группу сульфоновой кислоты.
2. Способ по п. 1, где ненасыщенный полимер представлен в органической фазе, и перекись водорода и полимерная подложка, имеющая группу сульфоновой кислоты, представлены в водной фазе.
3. Способ по п. 1, где указанная органическая фаза содержит, по меньшей мере, один растворитель, выбранный из алифатического углеводорода, циклического углеводорода, алициклического углеводорода, ароматического углеводорода, галопроизводных алифатических, циклических, алициклических или ароматических углеводородов, простых эфиров, гликолевых простых эфиров, алкиловых сложных эфиров или их комбинаций.
4. Способ по п. 1, где полимерной подложкой является стирольный полимер.
5. Способ по п. 1, где полимерной подложкой является стирол-дивинилбензоловый сополимер.
6. Способ по п. 1, где полимерной подложкой является фторуглеродный полимер.
7. Способ по п. 1, где указанный способ проводят при температуре от около 25°C до около 100°C.
8. Способ по п. 1, где перекись водорода применяют в количестве от около 1 до около 50 молярных эквивалентов к ненасыщенности ненасыщенного полимера.
9. Способ по п. 1, где группа сульфоновой кислоты содержится в количестве от около 0,00001 до 15 молярных эквивалентов по отношению к ненасыщенности ненасыщенного полимера.
10. Способ по п. 1, включающий дополнительно предварительную обработку указанного ненасыщенного полимера для удаления чужеродных веществ до взаимодействия с перекисью водорода и группой сульфоновой кислоты.
11. Способ по п. 10, где указанная предварительная обработка включает центрифугирование.
12. Способ по п. 1, включающий дополнительно разделение органической фазы и водной фазы.
13. Способ по п. 12, включающий дополнительно промывание органической фазы щелочным раствором для сохранения рН в щелочном интервале.
14. Способ по п. 13, включающий дополнительно удаление органического растворителя.
15. Способ по п. 14, где органический растворитель удаляют применением пара или этанольным коагулированием.
16. Способ по п. 1, включающий дополнительно добавлением стабилизирующего агента к реакционной смеси.
17. Способ по п. 13, включающий дополнительно добавлением стабилизирующего агента после промывания органической фазы щелочным раствором.
18. Способ по п. 16, включающий дополнительно добавлением стабилизирующего агента после промывания органической фазы щелочным раствором.
19. Способ по п. 16, где стабилизирующим агентом является пространственно затрудненный фенол, пространственно затрудненный амин (ССЗА), производное амина, производное дигидрохинолина или их смеси.
20. Способ по п. 17, где стабилизирующим агентом является пространственно затрудненный фенол, пространственно затрудненный амин (ССЗА), производное амина, производное дигидрохинолина или их смеси.
21. Способ по п. 1, где ненасыщенным полимером является сополимер, содержащий повторяющиеся звенья, полученные из, по меньшей мере, одного С4-С8 изоолефина, и повторяющиеся звенья, полученные из, по меньшей мере, одного С4-С16 конъюгированного диолефина.
22. Способ по п. 1, где указанным ненасыщенным полимером является бутилкаучук или галобутилкаучук.
23. Способ по любому одному из пп. 1-20, где указанным ненасыщенным полимером является полибутадиен, сополимеры стирола/1,3-бутадиена, сополимеры 1,3-бутадиена/акрилонитрила, сополимер этилена/пропилена/диена (ЭПДМ), полиизобутен или их смеси.
24. Эпоксидированный сополимер, полученный способом по любому одному из пп. 1 -23.
25. Эпоксидированный галогенированный полимер, содержащий:
а) повторяющиеся звенья, полученные из, по меньшей мере, одного изоолефинового мономера;
b) повторяющиеся звенья, полученные из, по меньшей мере, одного диолефинового мономера,
где указанный полимер содержит одну или более аллилгалогенидных групп и одну или более оксирановых функциональных групп в полимерной основной цепи.
26. Эпоксидированный галогенированный полимер по п. 25, где галогенированным полимером является галобутилкаучук.
27. Эпоксидированный галогенированный полимер по п. 25, где галобутилкаучуком является бромбутилкаучук или хлорбутилкаучук.
28. Применение эпоксидированного галобутилкаучука по любому одному из пп. 25-27, для получения гермослоя шин или фармацевтических резиновых крышек.